СПОСОБ ПОЛУЧЕНИЯ ПЕРВИЧНОГО ТУГОПЛАВКОГО МЕТАЛЛА

1. Способ получения первичного тугоплавкого металла, предусматривающий:
(a) нагревание газа, содержащего химически активный газ, причем указанный химически активный газ содержит газообразный водород, и, таким образом, образование нагретого газа, имеющего температурный интервал; и
(b) контактирование оксида тугоплавкого металла в виде частиц с указанным нагретым газом,
где (i) указанный температурный интервал указанного нагретого газа; и
(ii) массовое соотношение газообразного водорода указанного нагретого газа и оксида тугоплавкого металла в виде частиц,
каждый выбираются таким образом, что
указанный нагретый газ содержит атомарный водород,
указанный оксид тугоплавкого металла является, по существу, термодинамически устойчивым, и
указанный оксид тугоплавкого металла восстанавливается атомарным водородом на стадии (b),
и, таким образом, образование указанного первичного тугоплавкого металла.
2. Способ по п.1, в котором по меньшей мере 90 мас.% указанного оксида тугоплавкого металла в виде частиц восстанавливают и превращают в первичный тугоплавкий металл на стадии (b).
3. Способ по п.1, в котором указанный нагретый газ, по существу, свободен от ионного водорода.
4. Способ по п.1, в котором указанный нагретый газ является плазмой, причем указанная плазма образуется из подаваемого газа, содержащего инертный газ и указанный химически активный газ, и указанный оксид тугоплавкого металла в виде частиц контактирует с указанной плазмой на стадии (b).
5. Способ по п.4, в котором указанный инертный газ выбирают из группы, состоящей из инертных газов VIII группы Периодической таблицы элементов и их комбинаций.
6. Способ по п.4, в котором указанный оксид тугоплавкого металла в виде частиц контактирует с указанной плазмой путем введения указанного оксида тугоплавкого металла в виде частиц в указанную плазму.
7. Способ по п.1, в котором металл указанного оксида тугоплавкого металла выбирают из группы, состоящей из тантала (Та), ниобия (Nb), титана (Ti), циркония (Zr), гафния (Hf) и их комбинаций.
8. Способ по п.7, в котором указанный оксид тугоплавкого металла выбирается из группы, состоящей из пентаоксида тантала, пентаоксида ниобия, диоксида ниобия и их комбинаций.
9. Способ по п.1, в котором химически активный газ содержит, по существу, 100 мас.% по газообразного водорода.
10. Способ по п.1, в котором указанный оксид тугоплавкого металла в виде частиц контактирует с указанным нагретым газом в присутствии катализатора.
11. Способ по п.10, в котором указанным катализатором является катализатор в виде частиц, содержащий металл, выбранный из группы, состоящей из палладия, платины, иридия, рутения, родия, их комбинаций и их сплавов.
12. Способ получения первичного металла тантала, предусматривающий:
(a) нагревание газа, содержащего химически активный газ, причем указанный химически активный газ содержит газообразный водород, и, таким образом, образование нагретого газа; и
(b) контактирование пентаоксида тантала в виде частиц с указанным нагретым газом при температуре от 1900 до 2900 К, и, таким образом, восстановление указанного пентаоксида тантала в виде частиц и образование первичного металла тантала;
в котором газообразный водород указанного нагретого газа и указанный пентаоксид тантала в виде частиц, контактирующий с указанным нагретым газом, имеют массовое соотношение газообразного водорода и пентаоксида тантала в виде частиц более чем 1,5:1.
13. Способ по п.12, в котором указанное массовое соотношение газообразного водорода и пентаоксида тантала в виде частиц составляет по меньшей мере 2,3:1.
14. Способ по п.12, в котором указанное массовое соотношение газообразного водорода и пентаоксида тантала в виде частиц составляет по меньшей мере 4:1.
15. Способ по п.12, в котором указанное массовое соотношение газообразного водорода и пентаоксида тантала в виде частиц составляет по меньшей мере 9:1, и пентаоксид тантала в виде частиц контактирует с указанным нагретым газом при температуре от 1900 до 2700 К.
16. Способ по п.12, в котором по меньшей мере 98 мас.% указанного пентаоксида тантала в виде частиц восстанавливают и превращают в первичный металл тантал на стадии (b).
17. Способ по п.12, в котором образованный первичный металл тантал является первичным металлом танталом в виде частиц.
18. Способ по п.12, в котором указанный нагретый газ является плазмой, причем указанная плазма образуется из подаваемого газа, содержащего инертный газ и указанный химически активный газ, и указанный пентаоксид тантала в виде частиц контактирует с указанной плазмой на стадии (b).
19. Способ по п.18, в котором указанный инертный газ выбирают из группы, состоящей из инертных газов VIII группы Периодической таблицы элементов и их комбинаций.
20. Способ по п.18, в котором указанный пентаоксид тантала в виде частиц контактирует с указанной плазмой путем введения указанного пентаоксида тантала в виде частиц в указанную плазму.
21. Способ по п.12, в котором химически активный газ содержит, по существу, 100 мас.% газообразного водорода.
22. Способ по п.12, в котором указанный пентаоксид тантала является, по существу, чистым пентаоксидом тантала.
-1
23. Способ по п.22, в котором указанный пентаоксид тантала имеет содержание углерода менее чем 10 млн.
24. Способ по п.12, в котором указанный процесс проводят при, по существу, атмосферном давлении.
25. Способ получения первичного металла ниобия, предусматривающий:
(a) нагревание газа, содержащего химически активный газ, причем указанный химически активный газ содержит газообразный водород, и, таким образом, формирование нагретого газа; и
(b) контактирование оксида ниобия в виде частиц, выбранного из группы, состоящей из диоксида ниобия, пентаоксида ниобия и их комбинации, с указанным нагретым газом при температуре от 2100 до 2700 К, и, таким образом, восстановление указанного оксида ниобия в виде частиц и образование первичного металла ниобия;
в котором газообразный водород указанного нагретого газа и указанный оксид ниобия в виде частиц, контактирующий с указанным нагретым газом, имеют массовое соотношение газообразного водорода и оксида ниобия в виде частиц по меньшей мере 9:1.
26. Способ по п.25, в котором по меньшей мере 90 мас.% указанного оксида ниобия в виде частиц восстанавливается и превращается в первичный металл ниобий на стадии (b).
27. Способ по п.25, в котором образованный первичный металл ниобий является первичным металлом ниобием в виде частиц.
28. Способ по п.25, в котором указанный нагретый газ является плазмой, причем указанная плазма образуется из подаваемого газа, содержащего инертный газ и указанный химически активный газ, и указанный оксид ниобия в виде частиц контактирует с указанной плазмой на стадии (b).
29. Способ по п.28, в котором указанный инертный газ выбирают из группы, состоящей из инертных газов VIII группы Периодической таблицы элементов и их комбинаций.
30. Способ по п.28, в котором указанный оксид ниобия в виде частиц контактирует с указанной плазмой путем введения указанного оксида ниобия в виде частиц в указанную плазму.
31. Способ по п.25, в котором химически активный газ содержит, по существу, 100 мас.% газообразного водорода.
32. Способ по п.25, в котором указанный процесс проводят при, по существу, атмосферном давлении.
33. Способ по п.25, в котором указанный оксид ниобия является, по существу, чистым пентаоксидом ниобия.
-1
34. Способ по п.33, в котором указанный пентаоксид ниобия имеет содержание углерода менее чем 10 млн.
35. Способ по п.25, в котором указанный оксид ниобия в виде частиц является диоксидом ниобия в виде частиц и диоксид ниобия в виде частиц контактирует с указанным нагретым газом при температуре от 2100 до 2500 К, и газообразный водород указанного нагретого газа и диоксид ниобия, контактирующий с указанным нагретым газом, имеют массовое соотношение газообразного водорода и диоксида ниобия в виде частиц по меньшей мере 9:1.